Brevet FR2576311A1 — publié le 19860725

Polyétherpolyols phosphobromés,-procédés pour leur obtention et utilisation de ces polyétherpolyols dans la fabrication de mousses souples de polyuréthane ignifuges Cas S.84/28 SOLVAY & Cie (Société Anonyme) La présente invention concerne des nouveaux polyétherpolyols phosphobromés, des procédés pour l'obtention de ces polyétherpolyols et l'utilisation de ces polyétherpolyois dans la fabrication de mousses souples de polyuréthane ignifuges. Grâce à leurs propriétés de confort, les mousses souples de polyuréthane trouvent des applications multiples et variées dans l'industrie et notamment dans les secteurs de l'ameublement, du capitonnage et du rembourrage dans lesquels la résistance au feu est par ailleurs une propriété désirable voire indispensable. Il existe plusieurs moyens pour impartir des propriétés de résistance au feu aux mousses de polyuréthane. Un procédé bien connu consiste à incorporer aux polyétherpolyols destinés à la fabrication des mousses de polyuréthane des additifs ignifuges non réactifs tels que des composés organiques halogénés et/ou phosphorés non réactifs. Ces additifs, non liés chimiquement au polymère de base, sont incapables d'assurer une résistance au feu permanente et uniformément répartie. Un autre moyen connu consiste à mettre en oeuvre des polyêther- polyols halogénés et/ou phosphorés qui assurent la permanence de la résistance au feu de mousses de polyuréthane résultantes. Toutefois, on a maintenant constaté que bon nombre de polyéther- polyols phosho-halogénés utilisables pour ignifuger de manière permanente les mousses souples de polyuréthane à base de polyéther- polyols présentent des inconvénients graves, tels que l'instabilité à l'hydrolyse et/ou la détérioration des propriétés de confort et plus particulièrement de la portance (résistance à la compression) des mousses de polyuréthane résultantes. -2 - La présente invention, telle qu'elle est caractérisée dans les revendications, a pour but de procurer une nouvelle classe de polyétherpolyols phosphobromés comprenant dans leur molécule des radicaux oxyalkyléniques liés à des atomes de phosphore à l'état de phosphate ou de phosphonate et des radicaux 1,4-dioxy-2,3-dibromo- 2-butènyléniques qui soient utilisables dans la fabrication de mousses souples de polyuréthane ignifuges ne présentant pas les inconvénients précités. Les polyétherpolyols phosphobromés selon l'invention préférés répondent à la formule générale (I): Z O -- Y 0-CH2- C -CH2-O H (I) et, Br L Iz dans laquelle: Z représente un radical aliphatique non hydroxylé comprenant de 1 à 6 atomes de carbone et de valence z Y représente des radicaux oxyalkyléniques dérivés des oxydes d'éthylène, de propylène et/ou de butylène, les radicaux Y dérivés de l'oxyde d'éthylène représentant au plus 50% molaires de la totalité des radicaux Y X représente des radicaux aliphatiques monovalents, identiques ou différents, choisis parmi les radicaux du type -R ou -OR dans lesquels R représente un radical alkyle saturé, éventuellement halogéné, comprenant de 1 à 3 atomes de carbone et les radicaux du type Br -tyg-0-cs -c=C-cH -0--E-Y-y-grH n1 2 Ir 2 n2 z représente un nombre entier allant de 1 à 4 -3- m représente un nombre tel que 0 égal à 7 au moins. Les polyitherpolyols phosphobromés selon l'invention qui résultent de réactions de condensation successives ne répondent pas à des formules chimiques bien définies. C'est pourquoi la formule générale (I) doit être établie statistiquement. Dans cette formule, le radical aliphatique Z correspond au résidu non hydroxylé de l'initiateur hydroxylé de formule générale: Z 0 O -5-Y3 H] - (Il) Z- -(----m RI z utilisé pour fabriquer les polyétherpolyols phosphobromés selon l'invention, les radicaux oxyalkyléniques (Y) répondent indif- m féremment aux formules ----C H- CH - 0 - et -(-CH - CH - 0- -- m m R R R 1 2 2 R1 et les radicaux (Y)- n (o n = n1 ou n2) répondent indifféremment aux formules - H- CH ou ---0 - CH- c-)-- ou-o - c I L n! I n R R R R 1 2 2 1 dans lesquelles les radicaux R1 et R2 représentent indépendamment l'un de l'autre et en fonction de l'oxyde d'alkène utilisé de l'hydrogène, un groupement méthyle ou un groupement éthyle.' L'initiateur hydroxylé (II) peut Etre choisi indifféremment parmi les alcools et les polyols aliphatiques monoméres, saturés ou insaturés et éventuellement halogénés comprenant de 1 à 6 atomes de carbone et de 1 à 4 groupements hydroxyles (z - 1 à 4) (cas o mz - o) et les produits d'addition de mz moles d'oxydes d'éthylène, de propylène et/ou de butylène sur les alcools et les polyols aliphatliques monomères précités (cas o mz # 0). -4 - A titre d'exemples non limitatifs de pareils alcools et polyols aliphatiques monomères initiateurs de formule générale (II) dans laquelle mz 0, on peut citer les alcools en C à C6, les éthylène-, 1 6 propylène et hexaméthylèneglycols, la glycérine, les butane- et hexanetriols, le triméthylolpropane, le pentaérythritol, le diéthyl1neglycol, le triéthylèneglycol, les monochlor- et monobromhydrines du glycérol, le 3,4-dibromo-l,2-butanediol, le 2,3-dibromol,4-butane- diol, le 2,3-dibromo-2-butàne-I,4-diol, le 2,2(bis)bromométhyl-l1,3- propanediol, le 1,2,5,6-tétrabromo-3,4-hexanediol.' A titre d'exemplesnon limitatifs d'initiateurs hydroxylés de formule générale (II) dans laquelle mz est différent de zéro, on peut citer les produits d'addition d'oxydes d'éthylène, de propylène et/ou de butylène sur les alcools et les polyols aliphatiques monomères précités. On donne néanmoins la préférence aux polyols aliphatiques monomères comprenant de 3 à 5 atomes de carbone et de 2 à 3 groupements hydroxyles. Des polyols monomères initiateurs tout particulièrement préférés sont la glycérine, le 2,3-dibromo-2- butène-1,4-diol et le 2,2(bis)bromométhyl-1,3-propanediol. - Les polyoxyalkylènepolyols résultants sont des produits bien connus qu'on fabrique avantageusement par oligomérisation d'un oxyde d'alkène ou d'un mélange d'oxydes d'alkènes sur un alcool ou un polyol monomère initiateur. On donne la préférence aux oxydes de propylène et de butylène et aux mélanges d'oxydes de propylâne ou de butylane et d'oxyde d'éthylène comprenant au plus 50% molaires d'oxyde d'éthylène. Suivant un mode de réalisation particulièrement préféré de l'invention, tous les radicaux (Y) sont dérivés de m l'oxyde de propylène. L'initiateur hydroxyle (II) est par conséquent choisi de préférence parmi les initiateurs de formule générale Z -Y)m H z I) dans laquelle: Z représente un radical non hydroxylé comprenant de 3 à 5 atomes de carbone et de valence z Y représente des radicaux oxyalkyléniques dérivés de l'oxyde de -5 - propylène z représente-un nombre entier allant de 2 à 3 m représente un nombre tel que z aux spécifications précitées. Des polyétherpolyols phosphobromés tout particulièrement préférés sont ceux définis ci-dessus dans lesquels Z représente un radical non hydroxylé choisi parmi les radicaux dérivés de la glycérine, du 2,3-dibromo-2-butène-l,4-diol et du 2,2(bis)bromométhyl- 1,3-propanediol. Dans la formule générale (I), les radicaux Br Y -)--nlO C2 - - C 2 - C --Y-tn 1. 2Ir22 proviennent de la réaction de condensation entre un atome de chlore d'un réactif phosphochloré et un polyoxyalkylènediol brome de formule générale Br H -- -Y nl - CH2 C - C CH2 - O--(--Y---n H (III) n 1 2 i r 2 -Yj-n2 I) Les polyoxyalkylènediols bromés (III) sont également des produits bien connus qu'on fabrique avantageusement par oligoméri- sation de (n1 + n2) moles d'un oxyde d'alkène sur une mole du 2,3-dibromo-2-butène-l,4-diol ou encore sur une mole de 2-butyne- 1,4-diol, suivie d'une bromation additive partielle de l'insaturation acétylénique. Le polyoxyalkylènediol brome est choisi, de préférence, parmi ceux de formule générale (III) dans laquelle: Y représente des radicaux oxyalkyléniques dérivés de l'oxyde de propylène et n1 et n2 représentent des nombres différents de zéro tels que 2 pz Par conséquent, des polyétherpolyols phosphobromés préférés sont ceux de formule générale (I) dans laquelle Y et n1 et n2 répondent aux spécifications précitées. -6 - On donne par ailleurs la préférence aux polyétherpolyols phosphobromés de formule générale (I) dans laquelle: p représente un nombre tel que z de carbone. Suivant un second mode de réalisation de l'invention, les radicaux X dans la formule générale (I) proviennent de réactions de condensation entre des atomes de chlore du réactif phosphotrichloré et d'un alcool aliphatique saturé, éventuellement halogéné, comprenant de 1 à 3 atomes de carbone et/ou d'un polyoxyalkylènediol brome de formule générale (III). On donne la préférence aux polyétherpolyols phosphobromés de formule générale (I) dans laquelle: X représente des radicaux aliphatiques monovalents, identiques ou différents, choisis parmi les radicaux du type -OR dans lesquels R représente un radical aliphatique halogéné comprenant 2 ou 3 atomes de carbone, l'halogène étant choisi parmi le chlore et le brome, et les radicaux du type Br -*--Y1 -e0- - CH2 - C = C - CH - O----Y) n2 H 2 2Br Br -7 - Par conséquent des polyétherpolyols phosphobromés selon l'invention qui sont particulièrement. préférés sont ceux répondant à la formule générale (I) dans laquelle: Z représente un radical aliphatique non hydroxylé comprenant de 3 à 5 atomes de carbone et de valence z Y représente des radicaux oxyalkyléniques dérivés de l'oxyde de propylène X représente des radicaux aliphatiques monovalents, identiques ou différents, choisis parmi les radicaux du type -OR dans lesquels R représente un radical aliphatique halogéné comprenant 2 ou 3 atomes de carbone, l'halogène étant choisi parmi le chlore et le brome, et les radicaux du type Br --Y- n0 - CH2 - C - CHC 2 - O Y -)- -n2H n1 2 Ir 2 n2 z représente un nombre entier allant de 2 à 3 m représente un nombre tel que z 2 pz Des polyétherpolyols phosphobromés selon l'invention auxquels on donne par ailleurs la préférence sont ceux caractérisés par un rapport entre le nombre total des radicaux oxyalkyléniques et le nombre total d'atomes de phosphore compris entre 8 et 12. Un calcul simple, dont trois exemples sont détaillés ei-après pour clarifier les idées, permet d'évaluer les valeurs moyennes minimales qu'il conviendra de choisir pour les paramètres m, n1 et n2 et p pour respecter le rapport critique entre le nombre total de radicaux oxyalkyléniques et le nombre total d'atomes de phosphore dans les polyétherpolyols phosphobromés selon l'invention. Premier exemple de calcul Supposons que l'on fixe le paramètre p égal à 1, que l'on choisisse comme initiateur hydroxylé (III) le produit d'addition de 12 moles d'oxyde de propylène sur une mole de glycérine (zm = 12; z 3) et des radicaux X égaux à -R ou -OR. Le polyétherpolyol -8phosphobromé résultant présentera une fonctionnalité égale à 3 et contiendra pz soit 3 atomes de phosphore. - Dans ce cas, la valeur minimale de (n1 + n2) à respecter se calcule comme suit: 12 3 (n + n2) > 7 d'o (ni + n2) > 3. tIl s'agira donc en l'occurence de choisir un polyoxyalkyl1nediol bromé (III) résultant de l'addition, en moyenne, de 3 moles d'oxyde d'alkène au moins sur une mole de 2,3-dibromo-2-butène-l,4-diol. Deuxième exemple de calcul Supposons que l'on fixe les paramètres z et p égaux à 2, que l'on choisisse comme polyoxyalkyl1nediol bromé (III) le produit d'addition de 4 moles d'oxyde de propylène sur une mole de 2,3-dibromo-2-butène-l,4-diol et des radicaux X égaux à -R ou -OR. Le polyétherpolyol phosphobromé résultant présentera une fonction- nalité égale à 2 et contiendra 4 atomes de phosphore. Dans ce cas, la valeur minimale de m se calcule comme suit: (2x 2 x4) + 2 m > 7 d'o m > 6. _ I1 s'agira donc en l'occurence de choisir un initiateur hydroxylé (Il) résultant de l'additon, en moyenne, de 12 moles d'oxyde d'alkène au moins sur une mole de diol aliphatique. Troisième exemple de calcul Supposons que l'on fixe le paramètre p égal à 1, que l'on choisisse comme initiateur hydroxylé (II) le produit de la réaction de 4 moles d'oxyde de propylène sur une mole de 2,2(bis)bromométhyl- 1,3-propanediol (zm - 4; z = 2) et comme radicaux X, un radical -R et un radical dérivé de polyoxyalkylènediol bromé (III). Le poly- étherpolyol phosphobromé résultant comprendra 2 atomes de phosphore et 2 radicaux X dont un seul dérivera de polyoxyalkylènediol bromé (III). Dans ce cas, la valeur minimale de (n1 + n2) se calcule comme suit: -9- 4 + 2 (n + n2) + 1 (n1 + n) 1 2 i 2 2- - > 7 d'o (n1 + n2) > 3,33. Il s'agira donc en l'occurence de choisir un polyoxyalkylène- diol brome (III) résultant de l'addition, en moyenne, de 3,33 moles d'oxyde d'alkène au moins sur un mole de 2,3-dibromo-2-butène-1,4- diol. La présente invention vise également à procurer des procédés pour l'obtention des polyétherpolyols phosphobromés selon l'inven- tion. Suivant un premier mode d'obtention, on fait appel à un réactif phosphodichloré de formule générale Q X - ? - Ci (IV) Cl dans laquelle: X représente des radicaux aliphatiques monovalents, choisis parmi les radicaux -R ou -OR dans lesquels R représente un radical alkyle saturé, éventuellement halogéné, comprenant de 1 à 3 atomes de carbone (dichlorophosphates et dichlorophosphonates). Dans ce cas, le procédé d'obtention de polyétherpolyols phosphobromés selon l'invention comprend deux étapes. Un premier mode d'obtention de polyétherpolyols phosphobromés selon l'invention consiste, dès lors, dans une première étape, à condenser z moles de réactif phospho- dichloré (IV) en présence d'une mole d'initiateur hydroxylé (II) pour obtenir un produit phosphochloré de formule générale: il Z 0-- ( Y)--m P c (V) et X z dans une deuxième étape, à condenser en présence du produit (V) résultant de l'étape précédente pz moles de polyoxyalkylènediol bromé (III) et (p-1)z moles de réactif phosphodichloré (IV). - 10 - Suivant un second mode d'obtention, le réactif phosphochloré est de l'oxychlorure de phosphore (POC13). Dans ce cas, le procédé d'obtention de polyétherpolyols phosphobromés selon l'invention comprend trois étapes. Un second mode d'obtention de polyétherpolyols phosphobromés selon l'invention consiste dès lors, dans une première étape, à condenser z moles d'oxychlorure de phosphore en présence d'une mole d'initiateur hydroxylé (II) pour obtenir un produit phosphodichloré de formule générale: Z - --(- Y --- - C (VI) 1v dans une deuxième étape, à condenser en présence du produit (VI) de l'étape précédente pz moles de polyoxyalkylànediol bromé (III) et (p-1)z moles d'oxychlorure de phosphore pour obtenir un polyéther- polyol phosphobromé -de formule générale i 0 Br O-CH2-C = C-CH2-o e Z 0 O -±y t carbone et/ou de polyoxyalkylènediol bromé (III). On donne la préférence au procédé d'obtention à l'intervention d'oxychlorure de phosphore, car il permet d'ajuster "in situ" la fonctionnalité moyenne des polyêtherpolyols phosphobromés selon l'invention. Les procédés d'obtention suivant les deux variantes décrites ci-avant s'effectuent à faible température, en règle générale entre O et 25 C environ, dans des solvants organiques tels que des solvants aromatiques ou chlorés habituels du type benzène, toluène, chlorure de méthylène, tétrachlorométhane ou encore 1,2-dichloroéthane. De préférence, on utilise un solvant chloré et plus particulièrement encore le 1,2-dichloroéthane. - il - Les réactions de condensation, qui procèdent toutes par l'élimi- nation d'acide chlorhydrique, sont fortement accélérées par la présence de composés basiques organiques ou inorganiques. On donne néanmoins la préférence aux composés basiques organiques, les meilleurs résultats ayant été obtenus avec les amines tertiaires telles que la triéthylamine et la pyridine. Cette dernière constitue-un accélérateur basique tout particu- lièrement préféré. Un mode de réalisation particulièrement avantageux consiste par ailleurs à mettre en oeuvre, au départ des procédés d'obtention selon l'une ou l'autre des deux variantes, la totalité du réactif phosphochloré et à régler le déroulement des réactions de condensation successives par l'addition successive de quantités appropriées d'accélérateur basique. De préférence, on met en oeuvre un léger excès, de 1 à 5% molaires environ, d'accélérateur basique par rapport aux quantités stoechiométriques. L'adjonction d'une amine tertiaire au mélange réactionnel donne lieu à l'élimination d'acide chlorhydrique sous forme de chlorhydrate d'amine qui peut ître ensuite éliminé du mélange réactionnel par tout moyen connu, tel qu'une filtration ou un lavage à l'eau. Les polyétherpolyols phosphobromés selon l'invention peuvent Atre récupérés du mélange réactionnel par toute opération appropriée et connue à cet effet. Une façon adéquate consiste à évaporer le solvant organique à température modernée et sous pression réduite. Par conséquent, un mode de réalisation préféré des procédés d'obtention de polyétherpolyols phosphobromés selon l'invention consiste à réaliser les différentes étapes de condensation dans un solvant organique chloré, à faible température, en présence d'un accélérateur basique organique choisi parmi les amines tertiaires, de préférence, la pyridine et, par ailleurs, à introduire la totalité du réactif phosphochloré au départ de la première étape, le déroule- ment des étapes successives de condensation étant réglé par l'addition successive de quantités appropriées d'accélérateur basique. 25763 1 1 -12- Les polyétherpolyols phosphobromés selon l'invention sont des liquides peu visqueux présentant une viscosité dynamique mesurée selon la norme DIN 530K de septembre 1978 inférieure à 30 Pa.s, généralement comprise entre 5 et 15 Pa.s. Ils présentent un indice S d'hydroxyle généralement compris entre 20 et 70 mg KOH/g de poly- étherpolyol phosphobromé, un indice d'acide généralement inférieur à 5 mg KOH/g de polyétherpolyol phosphobromé, une teneur en phos- phore d'environ 2 à 5% en poids et une teneur en brome d'environ 10 à 25% en poids. Les polyétherpolyols phosphobromés selon l'invention sont, par ailleurs, miscibles en toutes proportions avec les poly- étherpolyols classiques pour mousses souples de polyuréthane à base d'oxyde de propylène principalement. Les polyétherpolyols phosphobromés salon l'invention sont utilisables en tant qu'additifs réactifs ignifugeants pour polyéther- polyols destines à la fabrication de mousses souples de polyuréthane. Un aspect surprenant des polyétherpolyols phosphobromés selon l'invention réside précisément dans le fait que ceux-ci, lorsqu'ils sont utilisés en tant qu'additifs réactifs ignifugeants pour poly- étherpolyols non halogénés classiques ne conduisent pas à une altération des propriétés de confort des mousses résultantes et, en particulier, de la portance. La présente invention concerne également l'utilisation des polyétherpolyols phosphobromés selon l'invention comme additifs réactifs ignifugeants dans la fabrication de mousses souples de polyuréthane ignifuges à l'intervention de polyétherpolyols. Suivant un mode de réalisation préféré de l'invention, on utilise des polyétherpolyols phosphobromés selon l'une quelconque des revendications 2 à 4 comme additifs réactifs ignifugeants dans la fabrication de mousses souples de polyuréthane ignifuges à l'intervention de polyétherpolyols à base d'oxyde de propylène principalement. La quantité de polyétherpolyol phosphobromé à utiliser n'est pas particulièrement critique et les quantités minimales nécessaires pour assurer l'auto-extinguibilité de la mousse de polyuréthane résultante dépendent, entre autres, de la densité de celle-ci. - 13 - Pour fixer les idées, on utilise généralement les polyétherpolyols phosphobromés selon l'invention à raison de 2 à 50% en poids, et plus particulièrement encore à raison de 2 à 30% en poids du mélange de polyétherpolyols destinés à la fabrication de mousses souples de polyuréthane ignifuges. Pour le reste, les conditions générales de fabrication de mousses souples de polyuréthane ignifuges à l'intervention de mélanges de polyétherpolyols phosphobromés selon l'invention et de polyétherpolyols sont celles usuellement mises en oeuvre pour la fabrication de mousses souples de polyuréthane à base de polyéther- polyols et, par ailleurs, bien connues de l'homme du métier. Les exemples qui suivent illustrent l'invention sans toutefois la limiter. Les exemples 1 à 4 illustrent l'obtention de polyétherpolyols phosphobromés selon l'invention. L'exemple 5, de comparaison, illustre l'obtention de polyétherpolyols phosphobromés hors invention. Les exemples 6 à 10 illustrent l'obtention de mousses souples de polyuréthane à l'intervention de polyétherpolyols. Dans les exemples 6 et 7, on met en oeuvre des polyétherpolyols phosphobromés selon l'invention obtenus aux exemples 2 et 1 respectivement. Dans l'exemple 8, de comparaison, on met en oeuvre des polyétherpolyols phosphobromés hors invention obtenus à l'exemple 5, de comparaison. Dans l'exemple 9, de comparaison, on met en oeuvre un polyétherpolyol phosphochloré commercialisé par HOECHST sous le nom EXOLIT 413 et enfin dans l'exemple 10, également de comparaison, on met en oeuvre exclusivement un polyétherpolyol non halogéné. Le polyétherpolyol non halogéné utilisé en mélange avec des polyétherpolyols phosphohalogénés dans les exemples 6 à 9 et utilisé à 100% dans l'exemple 10 est un polyétherpolyol à base d'oxydes de propylène et d'éthylène ayant un poids moléculaire de 3 500 et un indice d'hydroxyle de 48 mg KOH/g, commercialisé par CARBOCHIMIQUE sous le nom TERCAROL 908. Exemple 1 L'exemple 1 illustre l'obtention de polyétherpolyols phospho- bromés de formule générale (I) dans laquelle: - 14 - Z = - CH - CH - CH - Y = - CH - CH - 0 - et/ou - CH - CH2 - O - CH3 CH X = - 0 - CH - CH2Cl CH3 z = 3 pz - 3 mz -24,3 pz (n + n2) = 7,5 1 2 et qui présentent un rapport entre le nombre total de groupements oxyalkyléniques et le nombre total d'atomes de phosphore ú Y 24,3 + 7,5 - égal à - - 10,6. iP 3 Ces polyétherpolyols sont fabriqués à l'intervention d'un initiateur hydroxylé (II) constitué par un polyoxypropylènetriol résultant de l'addition de 24,3 moles d'oxyde de propylène en moyenne sur une mole de glycérine, d'un polyoxypropylènediol brome (III) résultant de l'addition de 2,5 moles d'oxyde de propylène en moyenne sur une mole de 2,3-dibromo2-butène-1,4-diol, d'oxychlorure de phosphore (POC13) et de 1-chloro-2-propanol. (1) Dans un réacteur thermostatisé de 2 litres équipé d'un agitateur, d'un condenseur à reflux, d'une ampoule d'introduction et d'un tube plongeant alimenté en azote pur et sec, on introduit successivement sous atmosphère d'azote 624 g de 1,2-dichloroéthane et 150 g (0,1 mole) d'initiateur hydroxylé (II). Le mélange est amené sous bonne agitation à 0 C en maintenant un barbotage continu d'azote. On ajoute ensuite rapidement 46 g (0,3 mole) de POCl3. Tout en maintenant la température du milieu réactionnel à 0 C, on introduit en 30 minutes par l'intermédiaire de l'ampoule 23,7 g (0,3 mole) de pyridine. Après introduction de la pyridine, on amène la température du milieu réactionnel à 20 C et on laisse la réaction se poursuivre à cette température pendant 2 heures. - 15 - (2) Après ce laps de temps et toujours à 20 C, on ajoute rapidement 117,3 g (0,3 mole) de polyoxypropylènediol brom6 (III), puis en 30 minutes 23,7 g (0,3 mole) de pyridine. Après un nouveau mûrissage de 3 heures à 20 C, on ajoute, (3) 31,2 g (0,33 mole) de 1-chloro-2-propanol, puis en minutes 24,9 g (0,315 mole) de pyridine. Après un murissage de heures à 20 C, le chlorhydrate de pyridine formé qui précipite au cours des réactions de condensation successives est éliminé par des lavages à l'eau. Apres élimination des matières volatiles par évaporation à 80 C sous pression réduite, on obtient 303 g (98% de rendement) d'un liquide brun clair correspondant aux polyétherpolyols phosphobromés définis ci-dessus, présentant les caractéristiques suivantes Valeurs Valeurs théoriques mesurées Poids moléculaire + 3 000 Teneur en brome,-% en poids - 16 15,2 Teneur eu chlore, % en poids 3,6 3,8 Teneur en phosphore, % en poids 3,1' 3,3 indice d'hydroxyle, mg KOH/g 56 56 Indice d'acide, mg KOH/g - Fonctionnalité moyenne 3 - Viscosité à 25 C, Pa.s - 10,7 Poids spécifique, g/cm3 1,26 Exemple 2 L'exemple 2 illustre l'obtention de polyétherpolyols phospho- bromés de formule générale (I) dans laquelle Br Z = - CH2 - C CH2 Br Y -CH2 -CH - 0 et/ou CH- CH2 -0 - C13 C3 CR3 CH - 16 - X = - O - CH - CH Ci I 2 CH3 z = 2 pz = 2,3 mz 6,5 pz (n1+ n2) = 14,95 et qui présentent un rapport Y 6,5 + 14,95 égal a = 9,33. P 2,3 Ces polyétherpolyols sont'fabriqués à l'intervention d'un initiateur hydroxylé (II) et d'un polyoxypropylànediol brome (III) identiques et résultant tous deux de l'addition de 6,5 moles d'oxyde de propylène en moyenne sur une mole de 2,3-dibromo-2-butàne-1,4-diol, d'oxychlorure de phosphore (POC13) et de 1-chloro-2-propanol. En utilisant l'appareillagede l'exemple 1 et dans les conditions générales de l'exemple 1, on fait réagir en solution dans le 1,2- dichloréthane successivement en trois étapes: (1) 62,3 g (0,1 mole) de polyoxypropylènediol bromé (III) avec ,3 g (0,23 mole) de POC13 en présence de 15,8 g (0,2 mole) de pyridine, (2) on fait réagir avec le produit de la réaction (1) 143,3 g (0,23 mole) de polyoxypropylènediol bromé (III) en présence de ,6 g (0,26 mole) de pyridine, (3) on fait réagir avec le produit de la réaction (2) 24 g (0,25 mole) de 1-chloro-2propanol en présence de 19,1 g (0,24 mole) de pyridine. Après lavage à l'eau et élimination des matières volatiles, on obtient avec un rendement de 98% des polyétherpolyols phosphobromés tels que définis ci-dessus, présentant les caractéristiques suivantes: Valeurs Valeurs théoriques mesurées Poids moléculaire + 2 400 - Teneur en brome, % en poids 22,2 21,2 Teneur en chlore, % en poids 3,4 3, 6 - 17 - Teneur en phosphore, % en poids 3,0 3,2 Indice d'hydroxyle, mg KOH/g 47 47 Indice d'acide, mg KOH/g - Fonctionnalité moyenne 2 - Viscosité à 25 C, Pa.s - 12,4 Poids spécifique, g/cm3 - 1,29 On obtient des polyétherpolyols phosphobromés identiques en reproduisant l'exemple 2 en deux étapes avec mise en oeuvre de la totalité des réactifs utilisés aux étapes (1) et (2) au départ de la réaction, la troisième étape de l'exemple 1 constituant alors la deuxième étape. Exemple 3 L'exemple 3 illustre l'obtention de polyétherpolyols phospho- bromés de formule générale (I) dans laquelle Br Z - CH2 - -C - CH - 2 2- Br Y - CH -CH-O- 0 et/ou -CH - CH - O - 1 2 CH3 CH3 X = - O - CH2 - CH3 et Br -(-Y. O-- CH - CC - CH - O ---Y -)-- H n1 2 I 2 n2 (3 radicaux X du type - O - CH2 - CH3 et 1 radical X du type du radical dibromé) z 2 pz = 4 mz 6 pz (n + n2) = 24 et qui prsentent un rapport2 et qui présentent un rapport - 18 - ú y 6 + 24 + 6 -égal à 9 À -.- P 4 Ces polyétherpolyols sont fabriqués à l'intervention d'un initiateur hydroxylé (II) et d'un polyoxypropylènediol brome (III) identiques et résultant tous deux de l'addition de 6 moles d'oxyde de propylène en moyenne sur une mole de 2,3-dibromo-2-butène-1,4-diol, d'oxychlorure de phosphore et d'éthanol. En utilisant l'appareillage de l'exemple 1, et dans les condi- tions générales de l'exemple 1, on fait réagir en solution dans le 1,2dichloréthane successivement en trois étapes: (1) 59,4 g (0,1 mole) de polyoxypropylènediol bromé (III) avec 61,4 g (0,4 mole) de POCl3 en présence de 15,8 g (0,2 mole) de pyridine, (2) on fait réagir avec le produit de la réaction (1) 297 g (0,5 mole) de polyoxypropylènediol brome (III).en présence de ,4 g (0,7 mole) de pyridine, (3) on fait réagir avec le produit de la réaction (2) 15,2 g (0,33 mole) d'éthanol en présence de 24,5 g de pyridine. Après lavage à l'eau et élimination des matières volatiles, on obtient avec un rendement de 98% des polyétherpolyols phosphobromés tels que définis ci-dessus, présentant les caractéristiques suivantes: Valeurs Valeurs théoriques mesurées Poids moléculaire + 3 900 - Teneur en brome, % en poids 25 23,5 Teneur en phosphore, % en poids 3,2 3, 4 Indice d'hydroxyle, mg KOH/g 43 45 Indice d'acide, mg KOH/g - Fonctionnalité moyenne 3 - Viscosité à 25 C, Pa.s 4,4 Poids spécifique, g/cm3 - 1,31 Exemple 4 L'exemple 4 illustre l'obtention de polyétherpolyols phospho- bromés de formule générale (I) dans laquelle: -19- Br I Z = - CH2 - C - C - CH2 - Ir Y - C2 - CH - et/ou - - CH2 - 0- 2 2 CH3 CH3 X = - 0 - CH2 -CH3 z = 2 pz= 3 mz = 6,50 pz (n1 + n2) = 19,5 et qui présentent un rapport yú Y6,5 + 19,50 *- égal à - 8,67. Ces polyétherpolyols sont fabriqués à l'intervention d'un initiateur hydroxyld (II) et d'un polyoxypropylènediol brom6 (III) identiques et résultant tous deux de-l'addition de 6.5 moles d'oxyde de propylène en moyenne sur une mole de 2,3-dibromo-2-butêne-1,4-diol et d'éthyldichlorophosphate (C2H5POCl2). Ea utilisant l'appareillage de l'exemple 1 et dans les conditions générales de l'exemple 1, on fait réagir en solution-dans le dichloro- éthane successivement en deux étapes: (1) 62,3 g (0,1 mole) de polyoxypropylènediol bromé (III) avec 48,9 g (0,3 mole) d'éthyldichlorophosphate en présence de 15,8 g (0,2 mole) de pyridine, (2) on fait réagir avec le produit de la réaction (1) 186,9 g (0,3 mole) de polyoxypropylènediol-lbromé (III) en présence de 34 g (0,43 mole) de pyridine. Aprês lavage à l'eau et élimination des matières volatiles, on obtient avee un rendement de 98% des polyitherpolyols phosphobromés tels que définis ci-dessus présentant les caractéristiques suivantes: Valeurs Valeurs théoriques mesurées Poids moléculaire + 2 750 - Teneur en brome, % en poids 23,3 22,5 - 20 - Teneur en phosphore, % en poids 3,4 3,5 Indice d'hydroxyle, mg KOH/g 40 41 Indice d'acide, mg KOH/g - Fonctionnalité moyenne 2 - Viscosité à 25 C, Pa.s - 4 Poids spécifique, g/cm3 - 1,30 On obtient des polyétherpolyols phosphobromés en tous points identiques en reproduisant l'exemple 4 avec mise en oeuvre de la totalité de tous les réactifs au départ. Exemple 5 L'exemple 5, de comparaison, illustre l'obtention de polyéther- polyols phosphobromés hors invention de formule générale (I) dans laquelle: Br Ir z =-CH -C = C-CH - 2 I 2 Br Y- CH- CH-0- et/ou --C2 -o- r cs2 git 83 CH :F3 X = - 0 - CH2 - CH3 z = 2 pz =5 mz - 2,50 pz (n1 + n2) = 12,50 et qui présentent un rapport -, -égal à = 3. SEP 5 Ces polyétherpolyols sont fabriqués à l'intervention d'un initiateur hydroxylé (II) et d'un polyoxypropylènediol brome (III) identiques et résultant tous deux de l'addition de 2,50 moles d'oxyde de propylène en moyenne sur une mole de 2,3-dibromo-2-butène- 1,4-diol, d'oxychlorure de phosphore et d'éthanol. En utilisant l'appareillage de l'exemple 1 et dans les conditions générales de l'exemple 1, on fait réagir en solution dans le 1,2dichloroëthane successivement en trois étapes: - 21 - (1) 39,1 g (0,1 mole) de polyoxypropylènediol brome (III) avec 76,8 g (0, 5 mole) de POC13 en présence de 15,8 g (0,2 mole) de pyridine, (2) on fait réagir avec le produit de la réaction (1) 195,5 g de polyoxypropylènediol bromé (III) en présence de 63,3 g de pyridine, (3) on fait réagir avec le produit de la réaction (2) 25,3 g (0,55 mole) d'éthanol en présence de 41,5 g (0,525 mole) de pyridine. Après lavage à l'eau et élimination des matières volatiles, on obtient avec un rendement de 98% des polyétherpolyols phosphobromés tels que définis ci-dessus, présentant les caractéristiques suivantes: Vaieurs Valeurs théoriques mesurées Poids moléculaire + 2 800 - Teneur en brome, % en poids 34 32 Teneur en phosphore, % en poids 5,5 5,4 Indice d'hydroxyle, mg KOH/g 40 36 Indice d'acide, mg KOR/g - Fonctionnalité moyenne 2 - Viscosité à 25 C, Pa.s 95 Poids spécifique, g/cm3 1,51 Exemple 6 L'exemple 6 illustre l'utilisation de polyétherpolyols phospho- bromés obtenus à l'exemple 2 dans la fabrication d'une mousse souple de polyuréthane ignifuge. Dans un récipient en polyéthylène de 800 cm3, on introduit: g de polyétherpolyol non halogéné TERCAROL 908 g de polyétherpolyol phosphobromé obtenu à l'exemple 2 6 g d'eau 1,4 g de silicone 1,0 g d'un mélange contenant 33% en volume de 1,4-diazabicyclo(2,2,2) octane et 67% de dipropylèneglycol commercialisé sous la marque DABCO 33 LV, et 0,34 g d'octoate stanneux. On agite ce mélange pendant une minute de manière à le rendre parfaitement homogène. On ajoute ensuite un mélange 80:20 de - 22 - 2,4-et de 2,6-diisocyanate de toluylène (TDI 80/20) à l'indice 105. Le mélange résultant est agité rapidement pendant 7 secondes, puis versé dans une botte de 20 x 20 x 20 cm. Les temps de crème et de montée s'élèvent respectivement à 12 et 95 secondes. La mousse subit ensuite un mûrissage de 10h à 100 C. Après découpage d'un bloc cubique de 15 cm de côté, on mesure une densité de 33 kg/m3. On mesure par ailleurs les propriétés de la mousse et en particulier la perméabilité, la résilience, la résistance à la compression (portance) selon la norme DIN 53 377, la résistance à la rupture selon la norme DIN 53 571 et l'allongement à la rupture, la déformation permanente selon la norme DIN 53 572 (% de perte après compression pendant 22h à 70 C) et enfin la résistance à la flamme selon la norme MVSS 302, avant et après vieillissement. Les ingrédients utilisés à la fabrication de la mousse de polyuréthane sont repris au Tableau I en annexe. Les propriétés de la mousse de polyuréthane sont reprises au Tableau II en annexe. Exemples 7 à 10 Les exemples 7 à 10 sont réalisés dans les conditions générales de l'exemple 6. Les ingrédients utilisés à la fabrication des mousses souples de polyuréthane sont repris au Tableau I en annexe, les propriétés des mousses de polyuréthane sont reprises au Tableau II en annexe. - 23 - Tableau I Ingrédients utilisés à la fabrication des mousses souples de polyuréthane, g Numéro de l'exemple Ingrédients _ 6 7 8 9 10 i........., Polyétherpolyol non halogéné TERCAROL 908 180 180 180 180 200 Polyétherpolyol phosphobromé Selon l'exemple 2 20 - - - - Polyétherpolyol phosphobromé selon l'exemple 1 - 20 - - - Polyétherpolyol phosphobromée selon l'exemple. de..comparai-. - - son 5 20 - - Polyétherpolyol phosphochloré EXOLIT 413- - - 20 - Eau 6 6 6 6 6 Silicone 1,4 1,4 1,4 1,4 1,4 1,4-diazabicyclo(2,2,2) octane DABCO 33 LV 1,0 1,0 1,0 1,0 1,0 Octoate stanneux 0,34 0,3C 0,70 0,24 0,30 TDI 80/20 (indice 105) 37,9 38, 1 37,9 39,0 37,7 - 24 - TabIeau II Propriétés des mousses souples de polyuréthane Numéro de l'exemple Propriétés... 6 7 8 9 10 Temps de crème, sec. 12 14 14 12 12 Temps de montée, sec. 95 100 120 97 102 Densité, kg/m.- 33,6 34,1 33,4 34,1I 33,3 Perméabilité, mm de colonne d'eau 1,1 1,1 1,1 1,1 1,1 Résilience, Z 48 48 47 51 52 Résistance à la com- pression (portance), kPa à taux de compression de % 2,50 2,55 2,40 2,35 2,60 % 2,80 2,80 2,65 2,65 2,90 % 5,20 5,60 4,95 4,90 5,60 Résistance à la rupture, kPa 100 110 80 80 100 Allongement à la rupture, % 197 190 135 140 180 Déformation perma- nente, Z à taux de compres- sion de % 4 4 2 6 2 % 6 8 6 64 4 % 6 10 6 85 6 Résistance à la flamme, norme MVSS* Avant vieillis- sement AE AE AE AE BC Après vieillis- sement, 22h à o0C AE AE AE AE BC * BC - brule complètement AE autoextinguible (distance brulée inférieure à 4 cm) - 25 - R E V E N D I CATIONS 1 - Polyétherpolyols phosphobromés comprenant dans leur molé- cule des radicaux oxyalkyléniques liés à des atomes de phosphore à l'état de phosphate ou de phosphonate et des radicaux 1,4-dioxy- 2,3-dibromo-2-butènyléniques dans lesquels le rapport entre le nombre total de radicaux oxyalkyléniques et le nombre total d'atomes de phosphore est égal à 7 au moins. 2 - Polyétherpolyols phosphobromés selon la revendication 1 caractérisés en ce qu'ils répondent à la formule générale Z 0 O--, ---Y O-CH -C -2- H (I) n 22n 1) X Br L Pz dans laquelle: Z représente un radical aliphatique non hydroxyle comprenant de 1 à 6 atomes de carbone et de valence z, Y représente des radicaux oxyalkyléniques dérivés des oxydes d'éthy- lène, de propylène et/ou de butylène, les radicaux Y dérivés de l'oxyde d'éthylène représentant au plus 50 % molaires de la totalité des radicaux Y, X représente des radicaux aliphatiques monovalents, identiques ou différents, choisis parmi les radicaux du type - R ou - OR dans lesquels R représente un radical alkyle saturé, éventuellement halogéné, comprenant de 1 à 3 atomes de carbone et les radicaux du type Br y-t-- 0- CH = CHn - 0 + n 2-C= c 2 n- 1 2 Br z représente un nombre entier allant de 1 à 4 m représente un nombre tel que O - 26 - n1 et n2 représentent des nombres différents de zéro tels que 2pz lesquels R représente un radical aliphatique halogéné compre- nant 2 ou 3 atomes de carbone, l'halogène étant choisi parmi le chlore et le brome, et les radicaux du type Br -. y-+ 0- CH- - = C- CH -0 Yn H n 2 rn2 z représente un nombre entier allant de 2 à 3, m représente un nombre tel que z 2pz 4 - Polyétherpolyols phosphobromés selon l'une quelconque des revendications 1 à 3, caractérisés en ce que le rapport entre le nombre total de radicaux oxyalkyléniques et le nombre totaI d'ato- mes de phosphore est compris entre 8 et 12. - Procédé d'obtention de polyétherpolyols phosphobromés selon la revendication 2, caractérisé en ce que, dans une première étape, on condense z moles de réactif phospho- dichloré (IV) en présence d'une mole d'initiateur hydroxylé (II) pour obtenir un produit phosphochloré (V) et, - 27 - dans une deuxième étape, on condense. en présence du produit (V) résultant de l'étape précédente, pz moles de polyoxyalky- lènediol bromé (III) et (p-l) z moles de réactif phosphodi- chloré (IV). 6 - Procédé d'obtention de polyétherpolyols phosphobromés selon la revendication 2, caractérisé en ce que, dans une première étape, on condense z moles d'oxychlorure de phosphore en présence d'une mole d'initiateur hydroxylé (II) pour obtenir un produit phosphodichloré (VI), - dans une deuxième étape, on condense en présence du produit (VI) résultant de l'étape précédente pz moles de polyoxyalky- lènediol brome (III) et (p-l) z moles d'-oxychlorure de phos- phore pour obtenir un polyétherpolyol phosphobromé (VII) et, dans une troisième étape, on condense en présence du produit (VII) résultant de l'étape précédente pz moles au total d'alcool aliphatique saturé, éventuellement halogéné, comprenant de 1 à 3 atomes de carbone et/ou de polyoxyalkylènediol bromé (III). 7 - Procédé d'obtention de polyétherpolyols phosphobromés selon l'une quelconque des revendications 5 ou 6, caractérisé en ce qu'on réalise les différentes étapes de condensation dans un solvant organique chloré, à faible température, en présence d'un accélérateur basique organique choisi parmi les amines tertiaires. 8 - Procédé d'obtention de polyétherpolyols phosphobromés selon l'une quelconque des revendications 5 à 7, caractérisé en ce qu'on introduit la totalité du réactif phosphochloré au départ de la première étape de condensation et en ce qu'on règle le déroulement des étapes successives de condensation par l'addition successive de quantités appropriées d'accélérateur basique. 9 - Utilisation des polyétherpolyols phosphobromés selon l'une quelconque des revendications 1 à 4 comme additifs réactifs ignifu- geants dans la fabrication de mousses souples de polyuréthane ignifuges à l'intervention de polyétherpolyols. - 28 - - Utilisation des polyétherpolyols phosphobromés selon l'une quelconque des revendications 2 à 4 comme additifs réactifs ignifu- geants dans la fabrication de mousses souples de polyuréthane ignifuges à l'intervention de poly4therpolyols à base d'oxyde de propylène principalement.